【手続補正書】
【提出日】平成26年6月20日(2014.6.20)
【手続補正１】
【補正対象書類名】明細書
【補正対象項目名】００７８
【補正方法】変更
【補正の内容】
【００７８】
本発明では、対照配合物（比較例Ａ）と比べてＨＤＴの著しい改善が得られた。比較例Ａは従来のエポキシ希釈剤であるネオペンチルグリコールジグリシジルエーテルを使用し、実施例１及び２は本発明のジビニルアレーンジオキシドを使用した。ＨＤＴの増加は、比較例Ａにおける８２℃から実施例３における１００℃までであった。実施例１及び２は、比較例Ａの８０℃と比べて、それぞれ９３℃及び１１２℃のガラス転移温度（Ｔｇ）の著しい向上も示した。上記の実施例では、機械的特性（引張強さ、引張弾性率及び伸び）に著しい差はなかった。従って、樹脂成分の粘度、硬化性組成物の反応性（ゲル化時間）及び硬化性組成物の最終的な機械的特性を犠牲にせずにＨＤＴの改善が達成された。
本発明に関連する発明の実施態様の一部を以下に記載する。
［態様１］
ポリマーコンクリートを得るための硬化性組成物であって、
（Ａ）（Ａ１）少なくとも１種のエポキシ樹脂、及び
（Ａ２）少なくとも１種のジビニルアレーンジオキシド、
のブレンドを含む少なくとも１種のエポキシ樹脂組成物；
（Ｂ）少なくとも１種の硬化剤組成物；及び
（Ｃ）少なくとも１種の骨材；
を含み、前記硬化性組成物は、当該硬化性組成物から製造された硬化したポリマーコンクリート生成物を提供するように作られたものである、ポリマーコンクリートを得るための硬化性組成物。
［態様２］
前記組成物が、硬化すると約５０℃を超える熱歪温度を有する硬化生成物を提供する、上記態様１に記載の硬化性組成物。
［態様３］
前記少なくとも１種の骨材が、シリカ、砂、石英、花崗岩、及びそれらの混合物を含む、上記態様１に記載の硬化性組成物。
［態様４］
前記骨材の濃度が約８５質量％〜約９５質量％の範囲内である、上記態様１に記載の硬化性組成物。
［態様５］
前記少なくとも１種のエポキシ樹脂（Ａ１）が芳香族エポキシドを含む、上記態様１に記載の硬化性組成物。
［態様６］
前記芳香族エポキシドが、ビスフェノールＡのジグリシジルエーテル、ビスフェノールＦのジグリシジルエーテル、又はそれらの混合物を含む、上記態様５に記載の硬化性組成物。
［態様７］
少なくとも１種のエポキシ樹脂（Ａ１）の濃度が約６５質量％〜約８５質量％の範囲内である、上記態様１に記載の硬化性組成物。
［態様８］
前記少なくとも１種のジビニルアレーンジオキシド（Ａ２）がジビニルベンゼンジオキシドを含む、上記態様１に記載の硬化性組成物。
［態様９］
前記少なくとも１種のジビニルアレーンジオキシドの濃度が約１５質量％〜約３５質量％の範囲内である、上記態様１に記載の硬化性組成物。
［態様１０］
前記少なくとも１種の硬化剤組成物が、酸無水物、カルボン酸、アミン化合物、フェノール系化合物又はそれらの混合物を含む、上記態様１に記載の硬化性組成物。
［態様１１］
前記少なくとも１種の硬化剤組成物の濃度が約２０質量％〜約４０質量％の範囲内である、上記態様１に記載の硬化性組成物。
［態様１２］
前記エポキシ樹脂組成物（Ａ）がエポキシ反応性希釈剤（Ａ３）を含む、上記態様１に記載の硬化性組成物。
［態様１３］
硬化性組成物の製造方法であって、
（Ａ）（Ａ１）少なくとも１種のエポキシ樹脂、及び
（Ａ２）少なくとも１種のジビニルアレーンジオキシド、
を含む少なくとも１種のエポキシ樹脂組成物；及び
（Ｂ）少なくとも１種の硬化剤組成物；並びに
（Ｃ）少なくとも１種の骨材；
を混合することを含み、前記硬化性組成物は、当該硬化性組成物から製造された硬化したポリマーコンクリート生成物を提供するように作られたものである、硬化性組成物の製造方法。
［態様１４］
硬化した上記態様１に記載の組成物を含む硬化生成物。
［態様１５］
約５０℃を超える熱歪温度を有する上記態様１４に記載の硬化生成物。
［態様１６］
（Ｉ）（Ａ）（Ａ１）少なくとも１種のエポキシ樹脂、及び
（Ａ２）少なくとも１種のジビニルアレーンジオキシド、
を含む少なくとも１種のエポキシ樹脂組成物；及び
（Ｂ）少なくとも１種の硬化剤組成物；並びに
（Ｃ）少なくとも１種の骨材；
を混合する工程、ここで、前記硬化性組成物は、当該硬化性組成物から製造された硬化したポリマーコンクリート生成物を提供するように作られたものである；及び
（ＩＩ）約０℃〜約３００℃の温度で、工程（Ｉ）で製造された組成物を熱硬化させる工程；
を含む、上記態様１４に記載の硬化生成物の製造方法。
［態様１７］
上記態様１４に記載の硬化生成物から製造された物品。
［態様１８］
前記生成物がポリマーコンクリートである、上記態様１７に記載の物品。
【手続補正２】
【補正対象書類名】特許請求の範囲
【補正対象項目名】全文
【補正方法】変更
【補正の内容】
【特許請求の範囲】
【請求項１】
ポリマーコンクリートを得るための硬化性組成物であって、
（Ａ）（Ａ１）少なくとも１種のエポキシ樹脂、及び
（Ａ２）少なくとも１種のジビニルアレーンジオキシド、
のブレンドを含む少なくとも１種のエポキシ樹脂組成物；
（Ｂ）少なくとも１種の硬化剤組成物；及び
（Ｃ）少なくとも１種の骨材；
を含み、前記硬化性組成物は、当該硬化性組成物から製造された硬化したポリマーコンクリート生成物を提供するように作られたものであり、前記組成物は、硬化すると約５０℃を超える熱歪温度を有する硬化生成物を提供する、ポリマーコンクリートを得るための硬化性組成物。
【請求項２】
前記少なくとも１種の骨材が、シリカ、砂、石英、花崗岩、及びそれらの混合物を含む、請求項１に記載の硬化性組成物。
【請求項３】
前記骨材の濃度が約８５質量％〜約９５質量％の範囲内である、請求項１または２に記載の硬化性組成物。
【請求項４】
前記少なくとも１種のエポキシ樹脂（Ａ１）が芳香族エポキシドを含む、請求項１〜３のいずれか一項に記載の硬化性組成物。
【請求項５】
前記芳香族エポキシドが、ビスフェノールＡのジグリシジルエーテル、ビスフェノールＦのジグリシジルエーテル、又はそれらの混合物を含む、請求項４に記載の硬化性組成物。
【請求項６】
少なくとも１種のエポキシ樹脂（Ａ１）の濃度が約６５質量％〜約８５質量％の範囲内である、請求項１〜５のいずれか一項に記載の硬化性組成物。
【請求項７】
前記少なくとも１種のジビニルアレーンジオキシド（Ａ２）がジビニルベンゼンジオキシドを含む、請求項１〜６のいずれか一項に記載の硬化性組成物。
【請求項８】
前記少なくとも１種のジビニルアレーンジオキシドの濃度が約１５質量％〜約３５質量％の範囲内である、請求項１〜７のいずれか一項に記載の硬化性組成物。
【請求項９】
前記少なくとも１種の硬化剤組成物が、酸無水物、カルボン酸、アミン化合物、フェノール系化合物又はそれらの混合物を含む、請求項１〜８のいずれか一項に記載の硬化性組成物。
【請求項１０】
前記少なくとも１種の硬化剤組成物の濃度が約２０質量％〜約４０質量％の範囲内である、請求項１〜９のいずれか一項に記載の硬化性組成物。
【請求項１１】
前記エポキシ樹脂組成物（Ａ）がエポキシ反応性希釈剤（Ａ３）を含む、請求項１〜１０のいずれか一項に記載の硬化性組成物。
【請求項１２】
硬化性組成物の製造方法であって、
（Ａ）（Ａ１）少なくとも１種のエポキシ樹脂、及び
（Ａ２）少なくとも１種のジビニルアレーンジオキシド、
を含む少なくとも１種のエポキシ樹脂組成物；及び
（Ｂ）少なくとも１種の硬化剤組成物；並びに
（Ｃ）少なくとも１種の骨材；
を混合することを含み、前記硬化性組成物は、当該硬化性組成物から製造された硬化したポリマーコンクリート生成物を提供するように作られたものであり、前記組成物は、硬化すると約５０℃を超える熱歪温度を有する硬化生成物を提供する、硬化性組成物の製造方法。
【請求項１３】
硬化した請求項１〜１１のいずれか一項に記載の組成物を含む硬化生成物。
【請求項１４】
約５０℃を超える熱歪温度を有する請求項１３に記載の硬化生成物。
【請求項１５】
（Ｉ）（Ａ）（Ａ１）少なくとも１種のエポキシ樹脂、及び
（Ａ２）少なくとも１種のジビニルアレーンジオキシド、
を含む少なくとも１種のエポキシ樹脂組成物；及び
（Ｂ）少なくとも１種の硬化剤組成物；並びに
（Ｃ）少なくとも１種の骨材；
を混合する工程、ここで、前記硬化性組成物は、当該硬化性組成物から製造された硬化したポリマーコンクリート生成物を提供するように作られたものである；及び
（ＩＩ）約０℃〜約３００℃の温度で、工程（Ｉ）で製造された組成物を熱硬化させる工程；
を含み、前記組成物は、硬化すると約５０℃を超える熱歪温度を有する硬化生成物を提供する、請求項１３に記載の硬化生成物の製造方法。
【請求項１６】
請求項１３または１４に記載の硬化生成物から製造された物品。
【請求項１７】
前記生成物がポリマーコンクリートである、請求項１６に記載の物品。